(57)【要約】本発明は、触媒成分又はその前駆体を水性媒体中で混合し、触媒前駆体混合物を形成すること、該混合物を成形装置に供給すること、及び該混合物を成形して粒子を形成することを含む触媒の製造方法であって、成形工程の直前に該混合物が脱安定化されることを特徴とする製造方法に関する。本方法により、良好な耐磨耗性及び高いアクセシビリティの両方を有する触媒が製造され得る。本発明はさらに本方法により得られ得る触媒に関する。【特許請求の範囲】
【請求項１】
触媒成分又はその前駆体を水性媒体中で混合して、触媒前駆体混合物を形成すること、該混合物を成形装置に供給すること、及び該混合物を成形して粒子を形成することを含む触媒の製造方法であって、成形工程の直前に該混合物が脱安定化されることを特徴とする製造方法。
【請求項２】
該混合物が、成形工程の前に３００秒より短い時間、脱安定化される、請求項１に記載の方法。
【請求項３】
成形が、噴霧乾燥、押出し、錠剤化又はビーズ化により行われる、請求項１又は２に記載の方法。
【請求項４】
触媒がＦＣＣ触媒である、請求項１〜３のいずれか１項に記載の方法。
【請求項５】
成形が、噴霧乾燥により行われる、請求項４に記載の方法。
【請求項６】
触媒前駆体混合物が、アルミニウムクロロヒドロール又はアルミニウムクロロヒドロール含有組成物を含む、請求項１〜５のいずれか１項に記載の方法。
【請求項７】
アルミニウムクロロヒドロール含有組成物が、アルミニウム三水和物（ベーマイト）又はその熱的に処理された形をＨＣｌと（部分的に）反応させることにより製造される、請求項６に記載の方法。
【請求項８】
触媒前駆体混合物が、硝酸をベースとするアルミナゾルを含む、請求項６又は７に記載の方法。
【請求項９】
硝酸をベースとするアルミナゾルが、アルミニウム三水和物（ベーマイト）又はその熱的に処理された形をＨＮＯ3と（部分的に）反応させることにより製造されたものである、請求項８に記載の方法。
【請求項１０】
酸又は塩基の流れが脱安定化を促進するために添加される、請求項１〜９のいずれか１項に記載の方法。
【請求項１１】
脱安定化が、ｐＨを３．５より下に下降させること、又はｐＨを４．５より上に上昇させることにより行われる、請求項６〜１０のいずれか１項に記載の方法。
【請求項１２】
触媒前駆体混合物が、水ガラス及び／又はナトリウム含有の又は非含有のシリカゾルを含む、請求項１〜１０のいずれか１項に記載の方法。
【請求項１３】
脱安定化が、１〜５の範囲にある初期ｐＨを３〜１０の範囲の脱安定化ｐＨに上昇させることにより行われる、請求項１２に記載の方法。
【請求項１４】
脱安定化が、ｐＨを２．５〜３．５から４〜６に上昇させることにより行われる、請求項１３に記載の方法。
【請求項１５】
触媒前駆体混合物が、解膠されたアルミナを含む、請求項１〜１０及び１２のいずれか１項に記載の方法。
【請求項１６】
脱安定化が、３〜５の範囲にある初期ｐＨを４以上の脱安定化ｐＨに下降させることにより行われる、請求項１５に記載の方法。
【請求項１７】
脱安定化が、温度を１５〜３５℃から４０〜９９℃に変化させることにより行われる、請求項１〜１０、１２、及び１５のいずれか１項に記載の方法。
【請求項１８】
ｐＨが、ｐＨ調節剤の添加により変化される、請求項１〜１６のいずれか１項に記載の方法。
【請求項１９】
ｐＨ調節剤が、水酸化ナトリウム、水酸化アンモニウム、硝酸、アルミン酸ナトリウム、酸化マグネシウム、ケイ酸ナトリウム、シリカゾル、リン酸ナトリウム、リン酸アンモニウム、及び／又はリン酸ジアンモニウムである、請求項１８に記載の方法。
【請求項２０】
ｐＨ調節剤が、リン酸塩処理されたゼオライト及び／又はリン酸塩とゼオライトとの混合物、アニオン性粘土及び／又はドープされたアニオン性粘土である、請求項１８に記載の方法。
【請求項２１】
ｐＨ調節剤が、アニオン性粘土、又はドープされたアニオン性粘土であって、該アニオン性粘土は水熱処理により安定化されているか又は水熱条件下で製造されているところの、請求項２０に記載の方法。
【請求項２２】
請求項１〜２１のいずれか１項に記載の方法により得られ得る触媒。
【請求項２３】
１０より高いアクゾアクセシビリティ指数及び１５より低い高温磨耗指数を有することを特徴とする触媒。
【請求項２４】
リン酸塩処理されたゼオライト又はリン酸塩とゼオライトとの混合物を含む、請求項２３に記載の触媒。
【請求項２５】
アニオン性粘土又はドープされたアニオン性粘土を含む、請求項２３又は２４に記載の触媒。
【請求項２６】
アニオン性粘土が、ハイドロタルサイト又はハイドロタルサイト様物質、又はそれらのドープされた形である、請求項２５に記載の触媒。
【請求項２７】
アニオン性粘土又はドープされたアニオン性粘土が、水熱処理により安定化された又は水熱条件下に製造された、請求項２５又は２６に記載の触媒。
【発明の詳細な説明】
【技術分野】
【０００１】
本発明は、触媒の製造方法に関し、該方法は、触媒成分又はその前駆体を水性媒体中において混合し、触媒前駆体混合物を形成すること、該混合物を成形装置へ供給すること、及び該混合物を成形して粒子を形成することを含む。本発明はさらにこの方法により得られ得る触媒に関する。
【０００２】
不均一触媒の設計及び製造における通常の挑戦は、触媒粒子に十分な物理的強度、即ち耐磨耗性を与えることにおいて効率及び／又は活性部位のアクセシビリティと不動化したマトリックスの効率との良好な妥協点を見つけることである。
耐磨耗性触媒の製造は複数の先行技術文献において開示されている。
【背景技術】
【０００３】
この英国特許第１３１５５５３号は、ゼオライト、粘土、及びアルミナバインダを含む耐磨耗性の、炭化水素転化触媒の製造を開示する。該触媒は、まずゼオライトと粘土との乾燥混合、続いてアルミナゾルの添加により製造される。得られた混合物は次に可塑性コンシステンシーまで混合され、それは約２０分の混合時間を要する。成形された粒子を形成するために、該可塑性コンシステンシ−は、錠剤化されるか又は押出しされ、又は水と混合されて次に噴霧乾燥される。
【０００４】
英国特許明細書において開示されるアルミニウムゾルは、水酸化アルミニウム及び三塩化アルミニウムを４．５：７．０のモル比において含む。このタイプのアルミナゾルは、本明細書においてはアルミニウムクロロヒドロールと呼ばれる。
【０００５】
米国特許第４，４５８，０２３号は、同様の製造方法に関し、それは続いて噴霧乾燥された粒子の焼成が行われる。焼成の間に，アルミニウムクロロヒドロール成分はアルミナバインダーに転化される。
【０００６】
国際特許出願第９６／０９８９０号は、耐磨耗性の、流動接触分解触媒の製造方法を開示する。この方法は、硫酸アルミニウム／シリカゾル、粘土スラリー、ゼオライトスラリー、及びアルミナスラリーの混合、続く噴霧乾燥を含む。この方法において、噴霧乾燥の前のスラリー成分のゲル化又は重合化を防ぐために、酸又はアルカリ性安定界面活性剤が該シリカゾル、粘土スラリー、ゼオライトスラリー、アルミナスラリー及び／又は噴霧乾燥スラリーに添加される。
【０００７】
中国特許第１２４７８８５号もまた、噴霧乾燥された分解触媒の製造に関する。この製造は、アルミニウムのゾル、分子篩スラリー、粘土、及び無機酸を使用する。この方法において、アルミニウムのゾルは粘土及び無機酸の前に添加され、分子篩スラリーは無機酸の後に添加される。この製造方法によって、ゾル粒子間の相互作用を変化させ、その結果スラリーの粘度を大きく下げ、このことが、相対的に高い固体：液体の比で作業する可能性を開くことが可能であることが開示されている。
【発明の開示】
【発明が解決しようとする課題】
【０００８】
既に上で述べられたように、不均一触媒は好ましくは良好な磨耗耐性及び高いアクセシビリティを有する。一般に、想像するように、活性相のアクセシビリティはバインダー物質の量が増加するにつれて下がる。したがって良好な耐磨耗性及び高いアクセシビリティに対する要望は通常は妥協を必要とする。
【０００９】
良好な耐磨耗性ばかりでなく、転化される化合物への活性層の高いアクセシビリティをも有する触媒に対する継続中の需要がある。そのような触媒の製造方法が本明細書において示される。
【課題を解決するための手段】
【００１０】
本方法は、水性媒体において触媒成分又はその前駆体を混合し、触媒前駆体混合物を形成すること、該混合物を成形装置へ供給すること、および該混合物を成形して粒子を形成することを含み、成形工程の直前に混合物が脱安定化されることを特徴とする。
【００１１】
本発明は、本方法により得られ得る触媒にもまた関する。
【発明を実施するための最良の形態】
【００１２】
より特定的には、本方法は、１以上の容器（「収納容器」）から所謂予備反応器を経て成形装置へ懸濁された触媒成分又はその前駆体を供給する工程を含む。この予備反応器において、触媒前駆体混合物は脱安定化される。
【００１３】
この明細書において、脱安定化された混合物とは、予備反応器に入る前より、予備反応器を出た後に（そして成形前に）より高い粘度を有する混合物と定義される。粘度の増加は予備反応器おける触媒バインダー物質の誘発された重合化又はゲル化のためである。粘度は、典型的には予備反応器に入る前の０．１ｓ-1の剪断速度における約１〜１００Ｐａ・ｓのレベルから予備反応器を出た後の０．１ｓ-1の剪断速度における約５０〜１０００Ｐａ・ｓのレベルまで増加する。どの場合においても、少なくとも１０Ｐａ・ｓ、より好ましくは５０Ｐａ・ｓ、最も好ましくは少なくとも１００Ｐａ・ｓ（０．１ｓ-1の剪断速度において測定された）の粘度の増加を誘起することが好ましい。好ましくは、粘度は、予備反応器に入る前の、０．１ｓ-1の剪断速度における約１〜５０Ｐａ・ｓのレベルから予備反応器を出た後の、０．１ｓ-1の剪断速度における約５０〜５００Ｐａ・ｓのレベルへ増加する。粘度は、標準のレオメータ、例えばプレート・プレート型レオメータ、コーン・プレート型レオメータ、又はボブ・カップ型レオメータで測定されることができる。
【００１４】
所望されるならば、予備反応器の中における粘度は高剪断混合又は超音波処理を用いて取り扱い可能なレベルまで制御され得る。予備反応器はスラリーミル又は粉砕機の形をとることも可能である。
【００１５】
予備反応器は、好ましくは制御された滞留時間を有する。滞留時間は、予備反応器の正確な形状に依存して変化し得るが、典型的には１〜１８０秒、好ましくは３０〜９０秒の範囲である。
【００１６】
触媒前駆体混合物の脱安定化は成形工程の直前に予備反応器において行われる。必要とされる時間、即ち脱安定化の始まりと成形との間に経過する時間は、予備反応器の正確な形状及びその後に脱安定化された混合物が成形装置に到着するまでに必要とされる時間に依存する。３０分までの時間が可能であるが、経済的な理由のためにより好ましくはないかもしれない。好ましいのは、３００秒より短い時間である。より好ましい時間は、１８０秒より短い時間である。
【００１７】
触媒前駆体混合物は，例えば温度上昇、ｐＨ上昇、又はｐＨ下降、及びゲル誘発剤、例えば塩、燐酸塩、硫酸塩、（部分的に）ゲル化されたシリカ（C. J. Brinker, G. W. Scherer, Sol Gel Science, Academic Press. 1990年を参照）の添加により脱安定化され得る。ｐＨは、ｐＨ調節剤（酸及び／又は塩基、例えばHNO3, HCI, NaOH, NH4OHなど）により変化されることができる。
【００１８】
触媒成分又はそれらの前駆体は１以上の収納容器から予備反応器に供給されることができる。適する触媒成分は、ゼオライト（例えば W. M. Meier及びD. H.Olson著、Atlas Of Zeolite Structure Types 第３版、1992年,  Butterworth-Heinemannに記載された例えばＹ−ゼオライト、例えばＨ−Ｙゼオライト及びＵＳＹ−ゼオライト、ゼオライトベータ、ＭＣＭ−２２及びＭＣＭ−３６，ＺＳＭ−５）、粘土（例えばカオリン、処理カオリン、ベントナイト、（ドープされた）アニオン粘土、例えばハイドロタルサイト及びドープされたハイドロタルサイト、スメクタイト）、アルミナ（Al203、アルミニウム三水和物、及びその熱処理された形、ベーマイト）及びバインダー物質（例えばシリカゾル、水ガラス、解膠アルミナ、アルミニウムクロロヒドロール又はそれらの混合物）を含む。本発明の１つの実施態様において、バインダー物質の前駆体の全部又は一部はｐＨ制御剤として予備反応器に供給されることができる。特に燐酸塩活性化ゼオライト、（ドープされた）アニオン性粘土、例えばハイドロタルサイト、及びドープされたハイドロタルサイトが適するｐＨ制御剤である。
【００１９】
アルミニウムクロロヒドロールは典型的にはＡｌ2+m（ＯＨ）3mＣｌ6の式を有し、ここでｍは約４〜１２の値を有する。アルミニウムクロロヒドロール溶液はしばしば業界で重合性カチオン性ヒドロキシアルミニウム錯体又はアルミニウムクロロヒドロキサイドと呼ばれ、それは一般式Aｌ2(OH)5CI・ 2H2Oを有するモノマー性前駆体から形成されるポリマーである。アルミニウムクロロヒドロール溶液の製造は典型的には米国特許第２，１９６，０１６号，カナダ特許第９６７，１３６号，及び米国特許第４，１７６，０９０号に開示される。典型的には、アルミニウムクロロヒドロールの製造は、金属アルミニウムと塩酸を上に示された式を有する組成を製造するような量において反応させることを含む。さらに、アルミニウムクロロヒドロールは、種々のアルミニウム源、例えばアルミナ（Ａｌ2Ｏ3）、ベーマイト、又はアルミニウム三水和物又はその熱的に処理された形、（処理された）粘土、及び／又はアルミナ及び／又は粘土と金属アルミニウムとの混合物を用いて得られ得る。好ましくは、本発明の実施において使用される水性アルミニウムクロロヒドロール溶液は、約１５〜５０重量％のＡｌ2Ｏ3、好ましくは２０〜４０重量％の固形分含有量を有する。また、アルミニウムクロロヒドロール−含有組成物は予備反応器にバインダー物質として供給され得る。そのような組成物は、適切にアルミニウム三水和物、その熱的に処理された形、又はベーマイトとＨＣｌとの反応により適切に製造され得る。同様に、硝酸に基づくアルミナゾルが、上述されたアルミナ源と硝酸との反応により製造され得る。
【００２０】
上に述べたように、触媒前駆体混合物は、温度変化又はｐＨ変化のいずれかにより脱安定化され得る。所望されるｐＨ又は温度は、使用されるバインダー及び触媒組成物の残りのゲル化性又は重合化性に依存するだろう。このｐＨは一般的に約１〜６．５である。所望される温度は、一般的に約１５〜３５℃であり、典型的には常温である。アルミニウムクロロヒドロール含有混合物は典型的には、温度を約４０〜９９℃まで上昇させることによって又は混合物の初期のｐＨを約４．０から約３．５より下まで、又は約４．０から約４．５より上まで、好ましくは４．５〜６．０の間で変化させることにより脱安定化されるだろう。シリカゾル、水ガラス、及び解膠されたアルミナ含有化合物は典型的には温度を約４０℃〜９９℃に上昇することにより脱安定化される。水ガラス及び／又はシリカゾル含有混合物もまた、初期ｐＨ、それは１〜５の範囲であり、典型的には２．５〜３．５である、を３〜１０、典型的には４〜６の脱安定化ｐＨまで上昇させることにより脱安定化されることもできる。上述されたように、シリカゾルはナトリウムフリーであってもなくてもよい。解膠されたアルミナ含有混合物は３〜５の範囲である初期ｐＨを脱安定化ｐＨである４まで上昇させることにより脱安定化されることもまたできる。混合物の初期のｐＨ及び脱安定化ｐＨは混合物の合計組成物に依存し、従って脱安定化の最適ｐＨは混合物ごとに決定されるべきである。
【００２１】
脱安定化の最適ｐＨは、種々の成分からなる触媒組成物を製造すること、ｐＨを変えるために酸、例えばＨＣｌ又はＨＮＯ3を使用すること、そして一定の時間後、ｐＨの関数として粘度を確立することによって容易に決定され得る。ｐＨを変化させるために塩基例えばＮＨ4ＯＨを用いて同じことがなされ得る。脱安定化の前に、もし存在するとすれば解膠可能な化合物は十分解膠されていることを確認することが重要である。これは、不安定後に、アクセシビリティと触媒強度との最良の組合せをもたらすだろう。
温度は熱伝対により測定される。混合物のｐＨは通常のｐＨプローブにより測定される。
【００２２】
予備反応器の温度は典型的には、外部加熱手段により制御されるが、ｐＨはｐＨ調節剤を添加することにより制御される。この剤は、触媒前駆体混合物のｐＨに依存して酸性であるか又は塩基性であることができる。このように、脱安定化は酸性又は塩基性の流れを添加することにより促進され得る。
【００２３】
適切なｐＨ調節剤は、水酸化ナトリウム、水酸化アンモニウム、硝酸、アルミン酸ナトリウム、酸化マグネシウム、ケイ酸ナトリウム、シリカゾル、ナトリウムフリーシリカ、リン酸ナトリウム、リン酸アンモニウム、リン酸ジアンモニウムのスラリー又は溶液を含む。上述のｐＨ調節剤は、粘度減少効果もまた有する。該ｐＨ調節剤の使用は、３５〜５５重量％の固形分含有量を有するハイソリッドスラリーで作業することもまた可能にする。さらに、最初にｐＨ調節剤を使用して粘度を減少させ、そして次に他のｐＨ調節剤を使用して脱安定化行うことが可能である。どの剤が使用されるかは、得られる触媒の用途に依存する。例えば、アルミン酸ナトリウムを使用するとき、触媒に存在するアルミニウムイオンとシリカとの相互作用は追加の酸性サイトを導入するのに対し、ケイ酸ナトリウムの添加は、シリカゾル形成を促進し、これは余分の結合性を与えることができる。シリカゾル自体は、例えばアンモニウムで安定化された形においては、非常に適切なｐＨ調節剤である。上で述べられたように、リン酸塩で活性化されたゼオライト及びアニオン性粘土、例えばハイドロタルサイト、ドープされたハイドロタルサイトはｐＨ調節剤として適切に使用され得る。
【００２４】
触媒前駆体混合物中の成分を酸、例えば硝酸、蟻酸、などで解膠し、続いて該混合物を塩基、例えば水酸化アンモニウムで不安化することもまた可能である。この解膠は、予備反応器又は予備反応器の前に設置された容器において行われることができる。そのような容器は収納容器又は予備反応器の形を有することができる。
さらに、塩基、例えば水酸化アンモニウムを前駆体混合物に添加し、その後酸、例えば硝酸が該混合物を脱安定化するために使用されることもまた可能である。
【００２５】
酸化マグネシウム又はＭｇＯ含有成分例えばハイドロタルサイトは追加的にバナジウム不動態化能力及びＳＯｘ削減能力を触媒に導入することができるが、燐酸塩（例えばリン酸ナトリウム、リン酸アンモニウム、及び／又はリン酸）はさらに、触媒中のゼオライトの非骨格のアルミナ又は他のアモルファスのアルミナ種の不動態化を促進する。
【００２６】
燐酸塩もまた、例えば燐酸塩で活性化されたＺＳＭ−５の場合のように、ゼオライトを活性化及び／又は安定化するために添加されることができる。また、これらのリン酸塩で活性化されたゼオライトの予備処理された流れは、予備反応器に添加されることができ、同時にｐＨ制御剤として機能させ、その結果、もしｐＨが調節されていなければ起きであろう活性の喪失を回避することができる。
【００２７】
添加剤が予備反応器における触媒前駆体混合物に又はｐＨ調節剤に添加されることができる。適切な添加剤は、希土類金属（例えばＣｅ，Ｌａ）、Ｓｉ，Ｐ，Ｂ、第ＶＩ族、第ＶＩＩＩ族、アルカリ土類（例えばＣａ，Ｍｇ，又はＢａ）及び／又は遷移金属（例えばＷ，Ｖ，Ｍｎ，Ｆｅ，Ｔｉ，Ｚｒ，Ｃｕ，Ｎｉ，Ｚｎ，Ｍｏ，Ｓｎ）の化合物を含む。これらの化合物の適切な源は酸化物、水酸化物、酢酸塩、シュウ酸塩、炭酸塩、硝酸塩、及びハロゲン化物である。好ましい添加剤は、希土類金属、マグネシウム化合物、アルミナ、Ｎａ3ＰＯ4、及び（ＮＨ4）3ＰＯ4である。
【００２８】
脱安定化後、触媒は成形される。適切な成形法は、噴霧乾燥、錠剤化、押出し、（所望により、混練と組み合わされる）、ビーズ化、又は触媒及び吸着剤の分野において使用される任意の他の慣用の成形法又はこれらの組合せを含む。好ましい成形法は噴霧乾燥である。もし触媒が噴霧乾燥により成形されるならば、噴霧乾燥機の導入口の温度は３００〜６００℃であり、排出口の温度は１０５〜２００℃である。
【００２９】
本発明の方法は、種々の触媒及び触媒添加剤、例えば流動接触分解触媒、流動接触分解触媒添加剤、例えばＳＯｘ削減、ＮＯｘ削減、ＣＯ燃焼添加剤、ＺＳＭ−５添加剤、ガソリン中の硫黄削減剤、水素化触媒、アルキル化触媒、改質触媒、ガス液化触媒、石炭転化触媒、水素製造触媒、及び自動車触媒の製造に使用され得る。
【００３０】
本発明は以下の実施例により説明される。
【実施例】
【００３１】
以下の実施例に従って製造された触媒のアクセシビリティは、クェートの減圧軽油（ＫＶＧＯ）の１５ｇ／Ｌトルエン溶液５０ｇを含む攪拌された容器に１ｇの触媒を添加することにより測定された。該溶液は容器と分光光度計の間を循環させ、その過程においてＫＶＧＯ濃度が連続的に測定された。
触媒のＫＶＧＯへのアクセシビリティはＡｋｚｏアクセシビリティ指数（ＡＡＩ）により定量化された。ＫＶＧＯ溶液の相対濃度が時間の平方根に対してプロットされた。ＡＡＩはこのグラフの初期勾配として定義される。
【式１】
【００３２】
2004528180.tif 000002
この式において、ｔは時間（分）、Ｃ0及びＣtは、それぞれ実験の開始及び時間ｔにおける溶媒中の高分子量化合物の濃度を表す。
【００３３】
触媒の耐磨耗性は、標準の磨耗試験及び所謂高温磨耗試験の両方により測定された。これらの試験の両方はForsythe及びHertwig、（Ind. Eng. Chem., 第41巻、1977年、 1200〜1206頁）により開発された通常のエアジェット装置に基づく。
【００３４】
高温磨耗試験は、ＦＣＣ再生器における微粉生成を測定するために現実的であるために、高温（７００℃）において行われる。
この試験において、触媒床は３つのノズルを有する磨耗プレートの上にある。磨耗プレートは放射熱により７００℃において加熱された磨耗管の中に設置される。空気がノズルに強制的に送られ、得られるジェットが触媒粒子及び生成された微粉の上方への輸送をもたらす。磨耗管の頂部に分離チェンバーがあり、そこで流れは消散し、約１６ミクロンより大きいほとんどの粒子は磨耗管に落下して戻る。より小さい粒子が収集袋に集められる。
【００３５】
高温磨耗指数（ＨＡＴ）は２４時間後に収集袋に集められた微粉の、５０ｇの架空取り込みに基づく重量百分率として報告される。従って磨耗耐性のより高い触媒はより低いＨＡＴ値をもたらすだろう。
【００３６】
標準の磨耗試験は、標準試験においては常温である温度以外、高温磨耗試験と似ている。６００℃における試料の焼結後、試験は、まず５時間、初期（０〜５時間）磨耗を測定するため、次に本来の（５〜２０時間）磨耗を得るためにもう１５時間行われる。磨耗指数（ＡＩ）は２５時間後に外挿された％磨耗である。
【００３７】
高温磨耗試験は、標準の磨耗試験よりよい工業ＦＣＣ磨耗のシミュレーションの尺度であり、その結果市販の触媒の損失及び排出のよりよい指標であることが我々の経験である。
【００３８】
比較例１
乾燥ベースで３０重量％のＲＥ−ＵＳＹ，１０重量％のベーマイトアルミナ（Ｃｏｎｄｅａ  Ｐｕｒａｌ  ２００(商標)）、１０重量％のアルミニウムクロロヒドロール、及び５０重量％のカオリンを含む合計固形含有量が２５重量％である、触媒前駆体混合物が水、続いてゼオライト、ベーマイト、アルミニウムクロロヒドロール、及びカオリンを収納容器に添加することにより製造された。
【００３９】
スラリーは、２５秒の滞留時間を有する１リットルの体積の予備反応器に供給された。スラリーは予備反応器においてＥＫＡＴＯ−ＩＮＴＥＲＭＩＧ(商標)インペラーを１，８００ｒｐｍにおいて用いる高剪断混合により均一化された。噴霧乾燥は、導入口温度４００℃、排出口温度１２０℃で行われた。触媒前駆体混合物のｐＨは４．３であった。温度は２５℃であった。粘度は０．１ｓ-1の剪断速度において５Ｐａ・ｓであった。粘度はコーン・プレート形状を有するＰｈｙｓｉｃａ(商標)ＵＤＳのレオメーターを用いて測定された。この比較例において、混合物は噴霧乾燥前に脱安定化されなかった。
【００４０】
この比較触媒Ａのアクゾアクセシビリティ指数（ＡＡＩ）は８．５であった。この触媒の磨耗指数（ＡＩ）は１０．２であった。高温磨耗指数（ＨＡＴ）は８．５であった。
【００４１】
実施例２
触媒Ｂ〜Ｆが比較例１の比較触媒Ａと同じ方法で製造され、相違点は噴霧乾燥の１分前に混合物は１０重量％ＨＣｌ溶液(触媒Ｂ及びＣ)、１０重量％ＮａＯＨ溶液（触媒Ｄ及びＥ）又は１０重量％ＮＨ４ＯＨ溶液(触媒Ｆ)の予備反応器への連続添加(滞留時間：２５秒)により脱安定化されたことである。脱安定化後、粘度は０．１ｓ-1の剪断速度において７５Ｐａ・ｓまで増加した。
【００４２】
この脱安定化後の混合物のｐＨは、得られるアクゾアクセシビリティ指数（ＡＡＩ）及び高温磨耗指数（ＨＡＴ）とともに、表１に示される。
【００４３】
【表１】
2004528180.tif 000003
【００４４】
これらの結果は、本発明の方法で、脱安定化無しの同様の条件下で得られた触媒に比較して、改良されたアクセシビリティを有する触媒が得られたことを示す。さらに、本発明は、従来の方法により製造された触媒に比較してより高いアクセシビリティ及びよりよい耐磨耗性の両方を有する触媒を製造する方法を提供する。
比較例３
乾燥ベースで３５重量％のＲＥ−ＵＳＹ，１５重量％のベーマイトアルミナ（ＣＰ１．５(商標)、Ａｌｃｏａ製）、１５重量％のアルミニウムクロロヒドロール、５重量％のナトリウムフリーシリカゾル、及び３０重量％のカオリンを含む、３０％の合計固形含有量を有する触媒前駆体混合物が収納容器に、水、続いて、ゼオライト、ベーマイト、アルミニウムクロロヒドロール、シリカゾル、及びカオリンを添加することにより製造された。
【００４５】
スラリーは２５秒の滞留時間を有する体積１リットルの予備反応器に供給された。スラリーは予備反応器においてＥＫＡＴＯ−ＩＮＴＥＲＭＩＧ(商標)インペラーを１，８００ｒｐｍにおいて用いる高剪断混合により均一化された。噴霧乾燥は、導入口温度４００℃、排出口温度１２０℃で行われた。触媒前駆体のｐＨは３．６であった。温度は２５℃であった。粘度は０．１ｓ-1の剪断速度において５Ｐａ・ｓであった。
粘度はコーン・プレート形状を有するＰｈｙｓｉｃａ(商標)ＵＤＳレオメーターを用いて測定された。この比較例において、混合物は噴霧乾燥前に脱安定化されなかった。
【００４６】
触媒は、硬化し、塩化物を除去するために焼成された。
【００４７】
この比較触媒Ｇのアクゾアクセシビリティ指数（ＡＡＩ）は５．８であった。この触媒の磨耗指数（ＡＩ）は４．１であった。高温磨耗指数（ＨＡＴ）は８．２であった。
【００４８】
実施例４
触媒Ｈ〜Ｌが比較例３の比較触媒Ｇと同じ方法で製造され、相違点は噴霧乾燥の１分前に混合物は、１０重量％ＮａＯＨ溶液又は１０重量％ＮＨ4ＯＨ溶液の予備反応器への連続添加(滞留時間：２５秒)により脱安定化されたことである。脱安定化後、粘度は０．１ｓ-1の剪断速度において７５Ｐａ・ｓまで増加した。
【００４９】
この脱安定化後の混合物のｐＨは、得られるアクゾアクセシビリティ指数（ＡＡＩ）及び高温磨耗指数（ＨＡＴ）とともに、表１に示される。
【００５０】
【表２】
2004528180.tif 000004
これらの結果は、本発明の方法で、良好な高温耐磨耗性を維持する一方で、脱安定化無しの同様の条件下で得られた触媒に比較して、改良されたアクセシビリティを有する触媒が得られたことを再び示す。さらに、本発明は、非常に高いアクセシビリティを有し、なおかなりよい強度を有する触媒を製造する方法を提供する。
【００５１】
比較例５
乾燥ベースで３０重量％のＲＥ−ＵＳＹ，６重量％のアルミニウムクロロヒドロール、
及び６４重量％のカオリンを含む、２５％の合計固形含有量を有する触媒前駆体混合物が収納容器に、水、続いて、ゼオライト、アルミニウムクロロヒドロール、及びカオリンを添加することにより製造された。
【００５２】
スラリーは２５秒の滞留時間を有する体積１リットルの予備反応器に供給された。スラリーは予備反応器においてＥＫＡＴＯ−ＩＮＴＥＲＭＩＧ(商標)インペラーを１，８００ｒｐｍにおいて用いる高剪断混合により均一化された。噴霧乾燥は、導入口温度４００℃、排出口温度１２０℃で行われた。触媒前駆体のｐＨは４．０であった。
この比較触媒Ｍのアクゾアクセシビリティ指数（ＡＡＩ）は５．０であった。
【００５３】
図１は、この触媒の走査電子顕微鏡(ＳＥＭ)写真を示し、触媒粒子におけるアルミナの分布を白で示す。この図から、比較触媒Ｍの粒子は、粒子の周りにアルミナの皮膜を有することが明らかである。理論に縛られずに言えば、該アルミナ皮膜は拡散の障壁になり、触媒孔の相対的に低いアクセシビリティにつながる。
【００５４】
実施例６
触媒Ｎが、比較例５の比較触媒Ｍと同じ方法で製造され、相違点は噴霧乾燥の１分前に混合物は、１０重量％ＮＨ4ＯＨ溶液の予備反応器への連続添加(滞留時間：２５秒)により脱安定化されたことである。得られた混合物のｐＨは５．０であった。
この触媒Ｎのアクゾアクセシビリティ指数（ＡＡＩ）は１６．０であった。
【００５５】
図２は、この触媒の走査電子顕微鏡(ＳＥＭ)写真を示し、触媒粒子におけるアルミナの分布を白で示す。この図から、比較触媒Ｎの粒子は、比較触媒Ｍの粒子と異なり(図１参照)、粒子の周りにアルミナの皮膜を有していないことが明らかである。これは触媒Ｎのより高いアクセシビリティを説明し得る。
【図面の簡単な説明】
【００５６】
【図１】図１は、比較例５に従って製造された触媒の走査電子顕微鏡写真を示す。この触媒は、成形直前の脱安定化なしに製造された。
【図２】図２は、実施例6に従って製造された触媒の走査電子顕微鏡写真を示す。この触媒は、本発明の方法に従って、即ち成形直前の混合物の安定化により製造された。
【国際公開パンフレット】
2004528180.tif 000005
2004528180.tif 000006
2004528180.tif 000007
2004528180.tif 000008
2004528180.tif 000009
2004528180.tif 000010
2004528180.tif 000011
2004528180.tif 000012
2004528180.tif 000013
2004528180.tif 000014
2004528180.tif 000015
2004528180.tif 000016
2004528180.tif 000017
2004528180.tif 000018
2004528180.tif 000019
2004528180.tif 000020
2004528180.tif 000021
2004528180.tif 000022
2004528180.tif 000023
2004528180.tif 000024
【国際調査報告】
2004528180.tif 000025
2004528180.tif 000026
2004528180.tif 000027